(57)【特許請求の範囲】
【請求項１】
パーオキサイド架橋により形成され、Ｄ４〜Ｄ１０の低分子シロキサンの含有量が３００ＰＰＭ以下であるシリコーン基材上に、塩素化ポリオレフィン系樹脂からなるプライマーコート層と、アクリル系樹脂又はポリウレタン系樹脂からなるアンダーコート層と、蒸着により形成された平面方向の最大長さが１０μｍ以内の多数の蒸着金属粒体が島状に互いに離間して又は一部接触した状態で平面形状を形成している不連続な金属被膜と、トップコート層がこの順に積層され、前記トップコート層が前記アンダーコート層と同材料からなることを特徴とする不連続な金属被膜を有する弾性体。
【請求項２】
前記トップコート層が前記不連続な金属被膜を通過して前記アンダーコート層と接着して前記不連続な金属被膜を挟み込むことを特徴とする請求項１に記載の不連続な金属被膜を有する弾性体。
【請求項３】
パーオキサイド架橋により形成されるシリコーンゴムからなる基材に蒸着された平面方向の最大長さが１０μｍ以内の多数の蒸着金属粒体が島状に互いに離間して又は一部接触した状態で平面形状を形成している不連続な金属被膜を有する弾性体の製造方法であって、  前記基材を１８０〜２００℃で１〜１２時間加熱処理した後、  前記基材表面にフレーム処理、コロナ放電処理、プラズマ処理の群から一つ選択される表面処理を施し、  前記基材の表面に塩素化ポリオレフィン系樹脂からなるプライマーコート層とアンダーコート層を順に形成した後、  蒸着により前記不連続な金属被膜を形成し、  前記不連続な金属被膜上に前記アンダーコート層と同材料からなるトップコート層を形成することを特徴とする不連続な金属被膜を有する弾性体の製造方法。
【請求項４】
前記プライマーコート層は塩素化ポリオレフィン系樹脂からなり、前記アンダーコート層とトップコート層はアクリル系樹脂又はポリウレタン系樹脂からなることを特徴とする請求項３に記載の不連続な金属被膜を有する弾性体の製造方法。
【発明の詳細な説明】
【技術分野】
【０００１】
本発明は、シリコーンゴムからなる基材に不連続な金属被膜を設けた弾性体及びその製造方法に関する。
【背景技術】
【０００２】
シリコーンゴムは弾性を有し、耐熱性、耐寒性、化学的安定性に優れるため、それらの機能が求められる用途に広く使用されている。また、シリコーンゴムの用途によっては、表面に金属被膜が求められる場合がある。
【０００３】
しかしながら、蒸着等の通常の金属被膜形成方法でシリコーンゴムの表面に金属被膜を形成した場合には、シリコーンゴムの引張りや屈曲等によって金属被膜が剥がれたり、金属被膜に亀裂を生じたりするおそれがある。
【０００４】
なお、金属被膜の剥がれや亀裂の防止を防ぐ方法として、軟調樹脂材料からなる基材に結晶粒界を有する厚さ１５０Å以上８００Å以下の金属薄膜層を形成したり（特許文献１）、金属粒子の薄膜層を基材の表面に形成した後に基材全体を熱膨張させて金属粒子層に微細な溝状クラックを発生さたり（特許文献２）、金属を蒸着装置の空間内に均一かつ直線的に飛散させることによって、長手方向の最大長が５μｍ以内の蒸着金属粒からなる多数の島部が不連続に密集する平坦な表面構造を有し、層厚が２０ｎｍ〜１００ｎｍからなる金属薄膜層をシリコーンゴムに形成する方法（特許文献３）がある。
【先行技術文献】
【特許文献】
【０００５】
【特許文献１】特開平１１−３４２２０号公報
【特許文献２】特開平１１−１３１２１３号公報
【特許文献３】特開２００７−１３６６８９号公報
【発明の概要】
【発明が解決しようとする課題】
【０００６】
しかしながら従来における金属被膜の剥がれや亀裂を防ぐ方法では、金属被膜の剥がれや亀裂の防止が充分ではなかった。
本発明は前記の点に鑑みなされたものであって、金属被膜の剥がれや亀裂を生じ難い不連続な金属皮膜を有する弾性体とその製造方法の提供を目的とする。
【課題を解決するための手段】
【０００７】
請求項１の発明は、パーオキサイド架橋により形成され、Ｄ４〜Ｄ１０の低分子シロキサンの含有量が３００ＰＰＭ以下であるシリコーン基材上に、塩素化ポリオレフィン系樹脂からなるプライマーコート層と、アクリル系樹脂又はポリウレタン系樹脂からなるアンダーコート層と、蒸着により形成された平面方向の最大長さが１０μｍ以内の多数の蒸着金属粒体が島状に互いに離間して又は一部接触した状態で平面形状を形成している不連続な金属被膜と、トップコート層がこの順に積層され、前記トップコート層が前記アンダーコート層と同材料からなることを特徴とする不連続な金属被膜を有する弾性体に係る。
【０００８】
請求項２の発明は、請求項１において、前記トップコート層が前記不連続な金属被膜を通過して前記アンダーコート層と接着して前記不連続な金属被膜を挟み込むことを特徴とする。
請求項３の発明は、パーオキサイド架橋により形成されるシリコーンゴムからなる基材に蒸着された平面方向の最大長さが１０μｍ以内の多数の蒸着金属粒体が島状に互いに離間して又は一部接触した状態で平面形状を形成している不連続な金属被膜を有する弾性体の製造方法であって、前記基材を１８０〜２００℃で１〜１２時間加熱処理した後、前記基材表面にフレーム処理、コロナ放電処理、プラズマ処理の群から一つ選択される表面処理を施し、前記基材の表面に塩素化ポリオレフィン系樹脂からなるプライマーコート層とアンダーコート層を順に形成した後、蒸着により前記不連続な金属被膜を形成し、前記不連続な金属被膜上に前記アンダーコート層と同材料からなるトップコート層を形成することを特徴とする不連続な金属被膜を有する弾性体の製造方法に係る。
【０００９】
請求項４の発明は、請求項３において、前記プライマーコート層は塩素化ポリオレフィン系樹脂からなり、前記アンダーコート層とトップコート層はアクリル系樹脂又はポリウレタン系樹脂からなることを特徴とする。
【発明の効果】
【００１０】
本発明によれば、蒸着により形成された平面方向の最大長さが１０μｍ以内の多数の蒸着金属粒体が島状に互いに離間して又は一部接触した状態で平面形状を形成している不連続な金属被膜を、同じ材料からなるトップコート層とアンダーコート層で挟んだことにより、不連続な金属被膜が弾性体の曲げ等によっても剥がれ難くなると共に亀裂を生じ難くなる。さらに本発明の製造方法によれば、パーオキサイド架橋により形成されるシリコーンゴムからなる基材を１８０〜２００℃にて１〜１２時間加熱した後に蒸着により金属被膜を形成しているため、シリコーンゴムに含まれるＤ４〜Ｄ１０の低分子シロキサンの含有量が３００ＰＰＭ以下となって、製造された金属被膜は弾性体の曲げ等によっても剥がれ難くなると共に亀裂を生じ難くなる。なお、本発明における「不連続な金属被膜」は、金属被膜が一面に連続せず、平面方向の最大長さが１０μｍ以内の多数の蒸着金属粒体が島状に互いに離間して又は一部接触した状態で平面形状を形成している金属被膜の意味である。
【図面の簡単な説明】
【００１１】
【図１】本発明の製造方法で製造された不連続な金属被膜を有する弾性体の拡大断面図である。
【発明を実施するための形態】
【００１２】
図１に示す不連続な金属被膜を有する弾性体１０は、本発明の不連続な金属被膜を有する弾性体の製造方法によって製造されたものであり、基材１１の表面にプライマーコート層１３、アンダーコート層１５、不連続な金属被膜２１、トップコート層２５が順に形成されたものからなる。
【００１３】
前記基材１１は、シリコーンゴムからなる。シリコーンゴムとしては、パーオキサイド架橋により形成され、加熱処理によって、Ｄ４〜Ｄ１０の低分子シロキサンの含有量が３００ＰＰＭ以下となったものが、前記プライマーコート層１３との密着性を良好にできるために好ましいものである。前記基材１１の厚みは、前記金属被膜を有する弾性体１０の用途等に応じて決定される。
【００１４】
前記プライマーコート層１３は、蒸着による金属被膜２１の形成を良好に行うために設けられ、ポリオレフィン系樹脂、塩素化ポリオレフィン系樹脂、エポキシ系樹脂、アクリル系樹脂、ポリエステル系樹脂、ポリウレタン系樹脂等からなる。耐候性、耐酸・アルカリ性に優れた塩素化ポリオレフィン系樹脂が好ましく、アンダーコート層との相溶性を考慮して、エポキシや無水マレイン酸等の極性基をもった化合物で変成されているものがさらに好ましい。前記プライマーコート層１３の厚みは２〜４μｍが好ましい。
【００１５】
前記アンダーコート層１５は、蒸着による金属被膜２１の形成を良好に行うために前記プライマーコート層１３の表面に設けられ、エポキシ系樹脂、アクリル系樹脂、ポリエステル系樹脂、ポリウレタン系樹脂等からなる。プライマーコート層に塩素化ポリオレフィン系樹脂を用いた場合、ポリウレタン系樹脂またはアクリル形樹脂が好ましい。前記アンダーコート層１５の厚みは１０〜１２μｍが好ましい。
【００１６】
前記不連続な金属被膜２１は、前記基材１１に金属調を付与するために設けられている。前記金属被膜２１の厚みは、４００Å〜１０００Åが好ましい。前記金属被膜２１を構成する金属の種類は、アルミニウム、クロム、銅、銀、金、ゲルマニウム、インジウム、鉄、マグネシウム、ニッケル、錫、亜鉛などが挙げられる。それらの中でも、アルミニウム、インジウム、マグネシウム等は好ましいものである。
【００１７】
前記トップコート層２５は、前記不連続な金属被膜２１の表面保護のために設けられ、エポキシ系樹脂、アクリル系樹脂、ポリエステル系樹脂、ポリウレタン系樹脂等からなる。前記トップコート層２５の厚みは１０〜１２μｍが好ましい。前記トップコート層２５は、不連続な金属被膜２１を通過してアンダーコート層１５と接着して不連続な金属被膜を２１挟み込むことからトップコート層２５は、アンダーコート層１５と同じ樹脂が好ましい。
【００１８】
次に、前記不連続な金属被膜を有する弾性体１０の製造方法について説明する。
まず、シリコーンゴムからなる前記基材１１を加熱する。シリコーンゴムの製造は、シリコーンポリマー、パーオキサイド加硫剤および必要に応じて顔料などの添加物を加えた材料をオープンロールにて混練させる。混練後、適当な厚みにシーティングし、熱プレスにて適宜の成型温度、圧力にて加硫し、成型を行う。
【００１９】
前記基材１１の加熱は、前記基材１１を構成するシリコーンゴムに含まれる低分子シロキサンやシリコーンオイルなどの未反応物を、強制的に前記基材１１から除去するために行われる。低分子シロキサンやシリコーンオイルなどの未反応物が前記基材１１の表面や内部に多く存在していると、その後に形成する前記プライマーコート層１３と前記基材１１との密着性が悪くなって、前記金属被膜２１が前記基材１１から剥離しやすくなると共に、前記金属被膜２１の亀裂を生じやすくなる。なお、前記加熱を行わなかった場合と、前記加熱を行った場合とにおける前記金属被膜２１の剥離や亀裂のし難さの差は、前記金属被膜を有する弾性体１０の製造直後では小さいが、製造後からの期間が長くなるほど大きくなる。
【００２０】
前記加熱温度は１８０〜２００℃が好ましい。前記加熱温度が１８０℃未満の場合には、低分子シロキサンやシリコーンオイルなどの未反応物をシリコーンゴムから充分に除去できなくなり、前記金属被膜２１の剥離や亀裂防止効果が低くなる。一方、前記加熱温度が２００℃よりも高い場合には、加熱によってシリコーンゴムが変形しやすい。また、前記加熱の時間は１〜１２時間が好ましい。特に好ましくは２〜６時間である。１時間よりも短い加熱は低分子シロキサンやシリコーンオイルなどの未反応物をシリコーンゴムから充分に除去できず、Ｄ４〜Ｄ１０の低分子シロキサンの含有量が３００ＰＰＭより大きくなって、密着性が低下する。一方、１２時間より長い加熱は、製造効率が悪くなる。
【００２１】
前記基材１１の加熱後、フレーム処理、コロナ放電処理、プラズマ処理の群から一つ選択される表面処理を施す。例えばフレーム処理は、ガスバーナーで前記基材１１の表面を焼いて接着性を向上する方法であり、一般的には、極性の低い基材１１の表面をガスの炎であぶることで、基材１１の表面の分子に極性を持たせることができ、濡れ性を向上させることができる。また、前記基材１１の表面に極性を持たせる塩基などを生じさせるコロナ放電処理、プラズマ処理でもフレーム処理と同様に接着性を向上させることができる。
【００２２】
前記表面処理後、前記基材１１の表面にプライマーコート層１３とアンダーコート層１５を所定の厚みで順に形成する。前記プライマーコート層１３とアンダーコート層１５の形成は、スプレー塗布等の公知の塗布方法によって行われる。前記プライマーコート層１３及びアンダーコート層１５は、それぞれ塗布後に乾燥硬化が行われる。
【００２３】
次に、前記アンダーコート層１５の表面に、蒸着によって前記不連続な金属被膜２１を形成する。前記蒸着は、公知の方法で行われる。特にスパッタリングなどの物理的蒸着が好ましい。前記蒸着は、前記金属被膜２１が所定厚み、好ましくは４００Å〜１０００Åとなるようにして行う。
【００２４】
前記金属被膜２１を形成した後、前記金属被膜２１の表面に前記トップコート層２５を所定厚みで形成する。前記トップコート層２５の形成は、スプレー塗布等によって行われる。これによって、前記金属被膜を有する弾性体１０が得られる。
【実施例】
【００２５】
グレード：ＴＳＥ−２２１−５ＵＣ、モメンティブ・パフォーマンス・マテリアルズ社、１００重量部と、グレード：ＴＣ−８、モメンティブ・パフォーマンス・マテリアルズ社、５重量部とからなるシリコーンゴム（パーオキサイド架橋により形成されたもの）を裁断して、厚み２ｍｍ、一辺１００ｍｍの正方形板状体からなる基材を作成した。
【００２６】
前記基材を恒温層に収容して、表１の加熱温度及び加熱時間で基材の加熱を行った。その後、前記基材を恒温槽から取り出して自然冷却し、低分子シロキサン量を測定した。なお、シリコーンゴムのサンプル片０．５ｇを、アセトンを５ｍｌ中に１２時間浸漬したものを試験液とし、１μｌをガスクロマトグラフ（島津製作所ＧＣ−１７Ａ）にて測定し、ケイ素数４〜１０の環状体及び非環状体の総量（Ｄ４〜Ｄ１０）を低分子シロキサン量として定量した。冷却後の基材の片面に、ガスバーナーの炎を当てることによりフレーム処理を行った。次に、フレーム処理後の基材の片面にプライマー塗料をスプレー塗装し、その後７０℃で３分間乾燥させて厚み３μｍのプライマーコート層を基材の表面に形成した。使用したプライマー塗料は、ポリプロピレン用プライマー、品番：Ｓ−Ｎｏ．５４  ＰＰプライマーＮｏ．２（塩素化ポリオレフィン系樹脂）、長島特殊塗料（株）である。
【００２７】
プライマーコート層の表面に、アンダー塗料をスプレー塗装し、その後７０℃で３分の予備加熱、続いて８０℃で１２０分の乾燥を行い、厚み１１μｍのアンダーコート層を形成した。使用したアンダー塗料の配合は、アクリル樹脂系塗料の塗料液、品番：オリジンプレートＺ  クリヤ、オリジン電気（株）、４００重量部、アクリル樹脂系塗料の硬化剤、品番：ポリハードＲ、オリジン電気（株）、１００重量部、アクリル系樹脂塗料のシンナー、品番：プラネット  シンナー＃Ｄ２１０、オリジン電気（株）、３００重量部である。
【００２８】
プライマーコート層及びアンダーコート層形成後の基材を、真空蒸着装置に収容し、インジウム、純度９９．９９％、長さ４５ｍｍ、真空度３．０×１０−２Ｐａ、余熱１  １１００Ａ／１５Ａ、余熱２  １２００Ａ／１５Ａ、蒸着１３５０Ａ／１５Ａで蒸着を行い、厚み６００Åの不連続な金属被膜をアンダーコート層の表面に形成した。
【００２９】
次に、不連続な金属被膜の表面に、トップ塗料をスプレー塗装し、その後７０℃で３分の予備加熱、続いて７０℃で１２０分の乾燥を行い、厚み１１μｍのトップコート層を形成し、実施例１〜５の金属被膜を有する弾性体を製造した。使用したトップ塗料は、アンダー塗料と同じものであり、アクリル樹脂系塗料の塗料液、品番：オリジンプレートＺ  クリヤ、オリジン電気（株）、４００重量部、アクリル樹脂系塗料の硬化剤、品番：ポリハードＲ、オリジン電気（株）、１００重量部、アクリル系樹脂塗料のシンナー、品番：プラネット  シンナー＃Ｄ２１０、オリジン電気（株）、３００重量部、スリップ剤、品番：４００１、東邦化研工業（株）、２４重量部である。
【００３０】
一方、前記実施例と同じシリコーンゴムを用いて、前記金属被膜の形成前に加熱を行わないためＤ４〜Ｄ１０の低分子シロキサンの含有量が５３００であった比較例１、前記実施例と同じシリコーンゴムを用いて前記加熱温度を１５０℃、加熱時間を３時間としたためＤ４〜Ｄ１０の低分子シロキサンの含有量が１７００であった比較例２、前記実施例と同じシリコーンゴムを用いて前記加熱温度を１８０℃、加熱時間を０．５時間としたためＤ４〜Ｄ１０の低分子シロキサンの含有量が３３０であった比較例３、白金触媒による付加反応型シリコーン（ＲＴＶ）ゴムを用いた以外は、すべて前記実施例５と同様に行った比較例４の不連続な金属被膜を有する弾性体をそれぞれ製造した。
【００３１】
【表１】
0005702631.tif 000002
【００３２】
各実施例及び各比較例について、変形・変色の有無確認、製造直後の碁盤目試験、２ヶ月保存後の碁盤目試験、製造直後の引張り試験、２ヶ月保存後の引張り試験を行った。
変形・変色の有無は、製造後の各実施例及び各比較例について、基材が変色（色抜け）しているか、歪みが発生しているかを目視で判断し、変色と変形の何れも無い場合には「無」、何れか一方でも有る場合には「有」とした。
【００３３】
製造直後の碁盤目試験は、製造直後の各実施例及び各比較例におけるトップコート層の表面に、１．５ｍｍ間隔で１００升の碁盤目状の切り傷を付け、１００升上にセロハンテープを密着させて剥離し、トップコート層が剥離していない升の数を数えた。
２ヶ月保存後の碁盤目試験は、各実施例及び各比較例を製造後、室内（常温保存）に２ヶ月保存した後、各実施例及び各比較例におけるトップコート層の表面に、１．５ｍｍ間隔で１００升の碁盤目状の切り傷を付け、１００升上にセロハンテープを密着させて剥離し、トップコート層が剥離しなかった升の数を数えた。
【００３４】
製造直後の引張り試験は、製造直後の各実施例及び各比較例に対して、オートグラフによる引張り試験を行って、基材からプライマーコート層、アンダーコート層、金属被膜及びトップコート層が剥がれたか否かを目視で判断した。
２ヶ月保存後の引張り試験は、各実施例及び各比較例を製造後、室内（常温保存）に２ヶ月保存した後、各実施例及び各比較例に対して、オートグラフによる引張り試験（ＪＩＳ  Ｋ６２５１  ダンベル３号）を伸び率１００％となるように行って、基材からプライマーコート層、アンダーコート層、金属被膜及びトップコート層が剥がれたか否かを目視で判断した。
【００３５】
結果を前記表１に示す。表１に示す通り、実施例１〜実施例８は、製造直後及び２ヶ月保存後の何れにおいても碁盤目試験結果が１００／１００であり、また、引張り試験結果は剥がれの無いものであった。さらに、実施例１〜実施例８の何れも変形、変色が無かった。
【００３６】
一方、加熱を行わないためＤ４〜Ｄ１０の低分子シロキサンの含有量が高い比較例１は、製造直後の碁盤目試験結果が１００／１００、製造直後の引張り試験結果が剥がれ無しであったが、２ヶ月保存後の碁盤目試験結果が５０／１００であり、しかも２ヶ月保存後の引張り試験結果が剥がれ有りであり、長期間経過後に金属被膜が剥がれやすくなることがわかる。また、加熱温度が１５０℃と低いため、Ｄ４〜Ｄ１０の低分子シロキサンの含有量が高い比較例２は、製造直後の碁盤目試験結果が１００／１００、製造直後の引張り試験結果が剥がれ無しであったが、２ヶ月保存後の碁盤目試験結果が９０／１００であってしかも２ヶ月保存後の引張り試験結果が剥がれ有りであり、長期間経過後に金属被膜が剥がれやすくなることがわかる。また、加熱温度が０．５時間と短くＤ４〜Ｄ１０の低分子シロキサンの含有量が高い比較例３は、製造直後の碁盤目試験結果が１００／１００、製造直後の引張り試験結果が剥がれ無しであったが、２ヶ月保存後の碁盤目試験結果が９０／１００であってしかも２ヶ月保存後の引張り試験結果が剥がれ有りであり、長期間経過後に金属被膜が剥がれやすくなることがわかる。また、比較例４は、白金触媒による付加反応型シリコーン（ＲＴＶ）で、実施例５と同条件で蒸着をしたが、製造直後の碁盤目試験結果が５０／１００であった。
【００３７】
また、プライマーコート層の種類による不連続な金属被膜の剥がれ難さの違いを確認するため、実施例２における塩素化ポリオレフィン系樹脂のプライマー塗料に代えて、プライマー塗料をアクリル系樹脂塗料とした比較例５の不連続な金属被膜を有する弾性体と、プライマー塗料をポリウレタン系樹脂とした比較例６の不連続な金属被膜を有する弾性体を、実施例２と同じ条件で製造し、前記製造直後の碁盤目試験を行った。
【００３８】
その結果は、表２に示す通りであり、プライマー塗料を塩素化ポリオレフィン系樹脂とした実施例２は１００升の全てが剥離しなかった（１００／１００）のに対し、プライマー塗料をアクリル系樹脂塗料とした比較例５及びプライマー塗料をポリウレタン系樹脂とした比較例６は、何れも１００升の全てが剥離した（１００／１００）という結果であった。このことから、本発明において、プライマーコート層を塩素化ポリオレフィン系樹脂とすることは、不連続な金属被膜を剥がれ難くするのに効果があるのがわかる。
【００３９】
【表２】
0005702631.tif 000003
【００４０】
本発明において、パーオキサイド架橋によるシリコーンゴムによる不連続な金属被膜との密着性（剥離し難さ）が良好である理由は定かではないが、ゴム中のパーオキサイド残渣によるものと考えられる。架橋前のシリコーンの側鎖はメチル基やビニル基等からなり、ビニル基は２〜３０％程度含まれているため、メチル基とビニル基間の架橋がおきる。当該架橋の場合、ラジカルは消費されず、架橋後に温度が下がればパーオキサイドに戻るため、ゴム中にパーオキサイドが残存すると考えられる。パーオキサイド残渣をフレーム処理等することで、パーオキサイドが再度分解してラジカルが発生し、その状態で塩素化ポリオレフィン系樹脂プライマーが塗布されることにより、シリコーン表面のメチル基やビニル基等と、プレイマー中の炭化水素鎖や炭化水素基等とが架橋して、接着性が向上すると考えられる。すなわち、フレーム処理等によって、表面極性を発生させることで密着性を向上すると共に、シリコーン中にラジカルを発生させて、シリコーンとプライマーとを架橋をさせる効果によりさらに密着力が向上すると考えられる。
【００４１】
このように、本発明品は、金属被膜が基材から剥がれ難く、しかも変色や変形が無く、美観の良好な金属調を有するものであり、例えば、自動車の内装、外装部材、スイッチ、センターパネル周りの加飾部品、クッション部材等に好適なものである。
なお、前記の実施例では、基材の片面のみに金属被膜を形成したが、基材の両面に金属被膜を形成してもよい。
【符号の説明】
【００４２】
１０  金属被膜を有する弾性体
１１  基材
１３  プライマーコート層
１５  アンダーコート層
２１  不連続な金属被膜
２５  トップコート層
【図１】
0005702631.tif 000004